(57)【要約】  ｂｃｃ構造を有し、金属板の表面において下記（ａ）又は（ｂ）の条件を満たす金属板に対して、平面ひずみ引張変形および二軸引張変形が生じ、かつ前記金属板の少なくとも一部が板厚減少率１０％以上３０％以下となる成形加工を施し、成形品を製造する成形品の製造方法。（ａ）前記金属板の表面に平行な｛００１｝面から１５°以内の結晶方位を持つ結晶粒の面積分率が０．２０以上０．３５以下である。（ｂ）前記金属板の表面に平行な｛００１｝面から１５°以内の結晶方位を持つ結晶粒の、面積分率が０．４５以下かつ、平均結晶粒径が１５μｍ以下である。また、上記（ａ）又は（ｂ）の条件を満たす成形品である。
2017098983.tif 000002
【特許請求の範囲】
【請求項１】
ｂｃｃ構造を有し、金属板の表面において下記（ａ）又は（ｂ）の条件を満たす金属板に対して、平面ひずみ引張変形および二軸引張変形が生じ、かつ前記金属板の少なくとも一部が板厚減少率１０％以上３０％以下となる成形加工を施し、成形品を製造する成形品の製造方法。
（ａ）前記金属板の表面に平行な｛００１｝面から１５°以内の結晶方位を持つ結晶粒の面積分率が０．２０以上０．３５以下である。
（ｂ）前記金属板の表面に平行な｛００１｝面から１５°以内の結晶方位を持つ結晶粒の、面積分率が０．４５以下、かつ平均結晶粒径が１５μｍ以下である。
【請求項２】
ｂｃｃ構造を有し、金属板の表面において下記（Ａ）又は（Ｂ）の条件を満たす金属板に対して、平面ひずみ引張変形、又は、平面ひずみ引張変形および二軸引張変形が生じ、かつ前記金属板の少なくとも一部が板厚減少率１０％以上３０％以下となる成形加工を施し、成形品を製造する成形品の製造方法。
（Ａ）前記金属板の表面に平行な｛１１１｝面から１５°以内の結晶方位を持つ結晶粒以外の結晶粒の面積分率が０．２５以上０．５５以下である。
（Ｂ）前記金属板の表面に平行な｛１１１｝面から１５°以内の結晶方位を持つ結晶粒以外の結晶粒の、面積分率が０．５５以下、かつ平均結晶粒径が１５μｍ以下である。
【請求項３】
前記金属板が、鋼板である請求項１又は請求項２に記載の成形品の製造方法。
【請求項４】
前記金属板が、金属組織のフェライト分率５０％以上のフェライト系鋼板である請求項１〜請求項３のいずれか１項に記載の成形品の製造方法。
【請求項５】
ｂｃｃ構造を有し、平面ひずみ引張変形および二軸引張変形が生じた形状の金属板の成形品であって、
成形品の最大板厚をＤ１とし、成形品の最小板厚をＤ２としたとき、式：１０≦（Ｄ１−Ｄ２）／Ｄ１×１００≦３０の条件を満たし、
かつ成形品の表面において下記（ｃ）又は（ｄ）の条件を満たす成形品。
（ｃ）前記成形品の表面に平行な｛００１｝面から１５°以内の結晶方位を持つ結晶粒の面積分率が０．２０以上０．３５以下である。
（ｄ）前記成形品の表面に平行な｛００１｝面から１５°以内の結晶方位を持つ結晶粒の、面積分率が０．４５以下、かつ平均結晶粒径が１５μｍ以下である。
【請求項６】
ｂｃｃ構造を有し、平面ひずみ引張変形、又は、平面ひずみ引張変形および二軸引張変形が生じた形状の金属板の成形品であって、
成形品の最大板厚をＤ１とし、成形品の最小板厚をＤ２としたとき、式：１０≦（Ｄ１−Ｄ２）／Ｄ１×１００≦３０の条件を満たし、
かつ成形品の表面において下記（Ｃ）又は（Ｄ）の条件を満たす成形品。
（Ｃ）前記成形品の表面に平行な｛１１１｝面から１５°以内の結晶方位を持つ結晶粒以外の結晶粒の面積分率が０．２５以上０．５５以下である。
（Ｄ）前記成形品の表面に平行な｛１１１｝面から１５°以内の結晶方位を持つ結晶粒以外の結晶粒の、面積分率が０．５５以下、かつ平均結晶粒径が１５μｍ以下である。
【請求項７】
前記金属板が、鋼板である請求項５又は請求項６に記載の成形品。
【請求項８】
前記金属板が、金属組織のフェライト分率５０％以上のフェライト系鋼板である請求項５〜請求項７のいずれか１項に記載の成形品。
【請求項９】
ｂｃｃ構造を有し、平面ひずみ引張変形および二軸引張変形が生じた形状の金属板の成形品であって、
成形品の最大硬度をＨ１とし、成形品の最小硬度をＨ２としたとき、式：１５≦（Ｈ１−Ｈ２）／Ｈ１×１００≦４０の条件を満たし、
かつ成形品の表面において下記（ｃ）又は（ｄ）の条件を満たす成形品。
（ｃ）前記成形品の表面に平行な｛００１｝面から１５°以内の結晶方位を持つ結晶粒の面積分率が０．２０以上０．３５以下である。
（ｄ）前記成形品の表面に平行な｛００１｝面から１５°以内の結晶方位を持つ結晶粒の、面積分率が０．４５以下、かつ平均結晶粒径が１５μｍ以下である。
【請求項１０】
ｂｃｃ構造を有し、平面ひずみ引張変形、又は、平面ひずみ引張変形および二軸引張変形が生じた形状の金属板の成形品であって、
成形品の最大硬度をＨ１とし、成形品の最小硬度をＨ２としたとき、式：１５≦（Ｈ１−Ｈ２）／Ｈ１×１００≦４０の条件を満たし、
かつ成形品の表面において下記（Ｃ）又は（Ｄ）の条件を満たす成形品。
（Ｃ）前記成形品の表面に平行な｛１１１｝面から１５°以内の結晶方位を持つ結晶粒以外の結晶粒の面積分率が０．２５以上０．５５以下である。
（Ｄ）前記成形品の表面に平行な｛１１１｝面から１５°以内の結晶方位を持つ結晶粒以外の結晶粒の、面積分率が０．５５以下、かつ平均結晶粒径が１５μｍ以下である。
【請求項１１】
前記金属板が、鋼板である請求項９又は請求項１０に記載の成形品。
【請求項１２】
前記金属板が、金属組織のフェライト分率５０％以上の鋼板である請求項９〜請求項１１のいずれか１項に記載の成形品。
【発明の詳細な説明】
【技術分野】
【０００１】
本開示は、成形品の製造方法、及び成形品に関する。
【背景技術】
【０００２】
近年、自動車、航空機、船舶、建築材料、家電製品等の分野では、ユーザーのニーズに答えるため、デザイン性が重視されるようになってきている。その為、特に、外装部材の形状は複雑化する傾向にある。しかし、複雑な形状の成形品を金属板から成形するには、金属板に大きなひずみを与えることが必要であるが、加工量の増加に従いの成形品表面に微細な凹凸が生じやすく、肌荒れとなって外観上の美観を損ねるという問題がある。【０００３】
例えば、特許文献１には、圧延方向と平行に凹凸の縞模様が出る（リジング）に関することが開示されている。具体的には、特許文献１には、次のことが開示されている。成形加工が圧延幅方向を主ひずみ方向とする平面ひずみ変形であるとみなしたときの平均テイラー因子を制御して、耐リジング性に優れた成形加工用アルミニウム合金圧延板が得られる。集合組織中に存在する全ての結晶方位から算出される平均テイラー因子が耐リジング性に大きく関係している。平均テイラー因子の値が特定の条件を満たすように集合組織を制御することによって、耐リジング性を確実かつ安定して向上させ得る。【０００４】
特許文献１：日本国特許第５６８３１９３号
【発明の概要】
【発明が解決しようとする課題】
【０００５】
しかし、特許文献１では、圧延幅方向を主ひずみ方向とする一軸引張変形が生じる金属板の成形加工において、リジングを抑制することが示されているのみである。そして、深絞り成形、張り出し成形等、平面ひずみ引張変形および二軸引張変形が生じる金属板の成形加工については何ら考慮されていない。【０００６】
一方で、深絞り成形、張り出し成形等、平面ひずみ引張変形および二軸引張変形が生じる金属板の成形加工でも、近年の複雑な形状の成形品を製造することが要求されている。しかし、大きな加工量（金属板の板厚減少率１０％以上となる加工量）で金属板を成形加工すると、成形品の表面に凹凸が発達し、肌荒れとなって外観上の美観を損ねるという問題が生じているのが現状である。また、同様に、平面ひずみ引張変形のみが生じる金属板の成形加工でも、同様な問題が生じているのが現状である。
上記理由から，例えば、従来の自動車の外板の製品は、製品面に付与される歪量を金属板の板厚減少率１０％未満となる加工量に制限して生産されている。すなわち肌荒れ発生を避けるため、加工条件に制約がある。しかしながら、より複雑な自動車の外板製品形状が要求されており，成形加工時の金属板の板厚減少率１０％以上と肌荒れ抑制との両立できる方法が望まれている。【０００７】
そこで、本開示の一態様の課題は、上記事情に鑑み、ｂｃｃ構造を有する金属板に対して、平面ひずみ引張変形、又は、平面ひずみ引張変形および二軸引張変形が生じ、かつ金属板の少なくとも一部が板厚減少率１０％以上３０％以下となる成形加工を施したときでも、肌荒れの発生が抑制され意匠性に優れた成形品が得られる成形品の製造方法を提供することである。
また、他の本開示の一態様の課題は、ｂｃｃ構造を有し、平面ひずみ引張変形、又は、平面ひずみ引張変形および二軸引張変形が生じた形状の金属板の成形品であって、成形品の最大板厚をＤ１とし、成形品の最小板厚をＤ２としたとき、式：１０≦（Ｄ１−Ｄ２）／Ｄ１×１００≦３０の条件、又は成形品の最大硬度をＨ１とし、成形品の最小硬度をＨ２としたとき、式：１５≦（Ｈ１−Ｈ２）／Ｈ１×１００≦４０の条件を満たした成形品であっても、肌荒れの発生が抑制され意匠性に優れた成形品を提供することである。
【課題を解決するための手段】
【０００８】
発明者らは、近年の複雑な形状の成形品を製造するために、大きな加工量（金属板の板厚減少率１０％以上となる加工量）で金属板を成形加工するときの表面性状を調査した。その結果、発明者らは、次の知見を得た。平面ひずみ引張変形および二軸引張変形下において、ｂｃｃ構造を有する金属板の表面に平行な｛００１｝面から１５°以内の結晶方位を持つ結晶粒が優先変形し、凹凸が発達する。そこで、発明者らは、金属板の表面に平行な｛００１｝面から１５°以内の結晶方位を持つ結晶粒の面積分率及び平均結晶粒径に着目した。その結果、発明者らは、これら結晶粒の面積分率及び平均結晶粒径によって、凹凸の発達を抑え、肌荒れの発生が抑制され意匠性に優れた成形品が得られることを見出した。【０００９】
さらに、発明者らは、次の知見を得た。平面ひずみ引張変形、又は、平面ひずみ引張変形および二軸引張変形下において、ｂｃｃ構造を有する金属板の表面に平行な｛１１１｝面から１５°以内の結晶方位を持つ結晶粒以外の結晶粒が優先変形し、凹凸が発達する。そこで、発明者らは、金属板の表面に平行な｛１１１｝面から１５°以内の結晶方位を持つ結晶粒以外の結晶粒の面積分率に着目した。その結果、発明者らは、これら結晶粒の面積分率によって、凹凸の発達を抑え、肌荒れの発生が抑制され意匠性に優れた成形品が得られることを見出した。【００１０】
本開示の要旨は、以下の通りである。【００１１】
＜１＞
ｂｃｃ構造を有し、金属板の表面において下記（ａ）又は（ｂ）の条件を満たす金属板に対して、平面ひずみ引張変形および二軸引張変形が生じ、かつ前記金属板の少なくとも一部が板厚減少率１０％以上３０％以下となる成形加工を施し、成形品を製造する成形品の製造方法。
（ａ）前記金属板の表面に平行な｛００１｝面から１５°以内の結晶方位を持つ結晶粒の面積分率が０．２０以上０．３５以下である。
（ｂ）前記金属板の表面に平行な｛００１｝面から１５°以内の結晶方位を持つ結晶粒の、面積分率が０．４５以下、かつ平均結晶粒径が１５μｍ以下である。
＜２＞
ｂｃｃ構造を有し、金属板の表面において下記（Ａ）又は（Ｂ）の条件を満たす金属板に対して、平面ひずみ引張変形、又は、平面ひずみ引張変形および二軸引張変形が生じ、かつ前記金属板の少なくとも一部が板厚減少率１０％以上３０％以下となる成形加工を施し、成形品を製造する成形品の製造方法。
（Ａ）前記金属板の表面に平行な｛１１１｝面から１５°以内の結晶方位を持つ結晶粒以外の結晶粒の面積分率が０．２５以上０．５５以下である。
（Ｂ）前記金属板の表面に平行な｛１１１｝面から１５°以内の結晶方位を持つ結晶粒以外の結晶粒の、面積分率が０．５５以下、かつ平均結晶粒径が１５μｍ以下である。
＜３＞
前記金属板が、鋼板である＜１＞又は＜２＞に記載の成形品の製造方法。
＜４＞
前記金属板が、金属組織のフェライト分率５０％以上のフェライト系鋼板である＜１＞〜＜３＞のいずれか１項に記載の成形品の製造方法。
＜５＞
ｂｃｃ構造を有し、平面ひずみ引張変形および二軸引張変形が生じた形状の金属板の成形品であって、
成形品の最大板厚をＤ１とし、成形品の最小板厚をＤ２としたとき、式：１０≦（Ｄ１−Ｄ２）／Ｄ１×１００≦３０の条件を満たし、
かつ成形品の表面において下記（ｃ）又は（ｄ）の条件を満たす成形品。
（ｃ）前記成形品の表面に平行な｛００１｝面から１５°以内の結晶方位を持つ結晶粒の面積分率が０．２０以上０．３５以下である。
（ｄ）前記成形品の表面に平行な｛００１｝面から１５°以内の結晶方位を持つ結晶粒の、面積分率が０．４５以下、かつ平均結晶粒径が１５μｍ以下である。
＜６＞
ｂｃｃ構造を有し、平面ひずみ引張変形、又は、平面ひずみ引張変形および二軸引張変形が生じた形状の金属板の成形品であって、
成形品の最大板厚をＤ１とし、成形品の最小板厚をＤ２としたとき、式：１０≦（Ｄ１−Ｄ２）／Ｄ１×１００≦３０の条件を満たし、
かつ成形品の表面において下記（Ｃ）又は（Ｄ）の条件を満たす成形品。
（Ｃ）前記成形品の表面に平行な｛１１１｝面から１５°以内の結晶方位を持つ結晶粒以外の結晶粒の面積分率が０．２５以上０．５５以下である。
（Ｄ）前記成形品の表面に平行な｛１１１｝面から１５°以内の結晶方位を持つ結晶粒以外の結晶粒の、面積分率が０．５５以下、かつ平均結晶粒径が１５μｍ以下である。
＜７＞
前記金属板が、鋼板である＜５＞又は＜６＞に記載の成形品。
＜８＞
前記金属板が、金属組織のフェライト分率５０％以上のフェライト系鋼板である＜５＞〜＜７＞のいずれか１項に記載の成形品。
＜９＞
ｂｃｃ構造を有し、平面ひずみ引張変形および二軸引張変形が生じた形状の金属板の成形品であって、
成形品の最大硬度をＨ１とし、成形品の最小硬度をＨ２としたとき、式：１５≦（Ｈ１−Ｈ２）／Ｈ１×１００≦４０の条件を満たし、
かつ成形品の表面において下記（ｃ）又は（ｄ）の条件を満たす成形品。
（ｃ）前記成形品の表面に平行な｛００１｝面から１５°以内の結晶方位を持つ結晶粒の面積分率が０．２０以上０．３５以下である。
（ｄ）前記成形品の表面に平行な｛００１｝面から１５°以内の結晶方位を持つ結晶粒の、面積分率が０．４５以下、かつ平均結晶粒径が１５μｍ以下である。
＜１０＞
ｂｃｃ構造を有し、平面ひずみ引張変形、又は、平面ひずみ引張変形および二軸引張変形が生じた形状の金属板の成形品であって、
成形品の最大硬度をＨ１とし、成形品の最小硬度をＨ２としたとき、式：１５≦（Ｈ１−Ｈ２）／Ｈ１×１００≦４０の条件を満たし、
かつ成形品の表面において下記（Ｃ）又は（Ｄ）の条件を満たす成形品。
（Ｃ）前記成形品の表面に平行な｛１１１｝面から１５°以内の結晶方位を持つ結晶粒以外の結晶粒の面積分率が０．２５以上０．５５以下である。
（Ｄ）前記成形品の表面に平行な｛１１１｝面から１５°以内の結晶方位を持つ結晶粒以外の結晶粒の、面積分率が０．５５以下、かつ平均結晶粒径が１５μｍ以下である。
＜１１＞
前記金属板が、鋼板である＜９＞又は＜１０＞に記載の成形品。
＜１２＞
前記金属板が、金属組織のフェライト分率５０％以上の鋼板である＜９＞〜＜１１＞のいずれか１項に記載の成形品。
【発明の効果】
【００１２】
本開示の一態様によれば、ｂｃｃ構造を有する金属板に対して、平面ひずみ引張変形、又は、平面ひずみ引張変形および二軸引張変形が生じ、かつ金属板の少なくとも一部が板厚減少率１０％以上３０％以下となる成形加工を施したときでも、肌荒れの発生が抑制され意匠性に優れた成形品が得られる成形品の製造方法を提供することができる。
また、他の本開示の一態様によれば、ｂｃｃ構造を有し、平面ひずみ引張変形、又は、平面ひずみ引張変形および二軸引張変形が生じた形状の金属板の成形品であって、成形品の最大板厚をＤ１とし、成形品の最小板厚をＤ２としたとき、式：１０≦（Ｄ１−Ｄ２）／Ｄ１×１００≦３０の条件、又は、成形品の最大硬度をＨ１とし、成形品の最小硬度をＨ２としたとき、式：１５≦（Ｈ１−Ｈ２）／Ｈ１×１００≦３０の条件を満たした成形品であっても、肌荒れの発生が抑制され意匠性に優れた成形品を提供することができる。
【図面の簡単な説明】
【００１３】
【図１】図１は、バルジ成形試験を行った後の金属板の表面を、ＳＥＭを用いて観察した図である。
【図２】図２は、バルジ成形試験を行った後、さらに電解研磨した金属板の表面を、ＳＥＭを用いて観察した図である。
【図３Ａ】図３Ａは、バルジ成形試験後に凹凸の発達が少なった金属板の表面を、ＥＢＳＤ法によって解析した場合の模式図である。
【図３Ｂ】図３Ｂは、図３ＡのＡ１−Ａ２断面における金属板の表面凹凸を示す模式図である。
【図４Ａ】図４Ａは、バルジ成形試験後に凹凸の発達が多かった金属板の表面を、ＥＢＳＤ法によって解析した場合の模式図である。
【図４Ｂ】図４Ｂは、図４ＡのＢ１−Ｂ２断面における金属板の表面凹凸を示す模式図である。
【図５Ａ】図５Ａは、バルジ成形試験後に凹凸の発達が多かった金属板の表面を、ＥＢＳＤ法によって解析した場合の模式図である。
【図５Ｂ】図５Ｂは、図５ＡのＣ１−Ｃ２断面における金属板の表面凹凸を示す模式図である。
【図６】「金属板の表面に平行な｛００１｝面から１５°以内の結晶方位を持つ結晶粒」の定義を説明するための模式図である。
【図７Ａ】図７Ａは、張り出し成形加工の一例を示す模式図である。
【図７Ｂ】図７Ｂは、図７Ａに示す張り出し成形加工で得られる成形品の一例を示す模式図である。
【図８Ａ】図８Ａは、絞り張り出し成形加工の一例を示す模式図である。
【図８Ｂ】図８Ｂは、図８Ａに示す絞り張り出し成形加工で得られる成形品の一例を示す模式図である。
【図９】図９は、平面ひずみ引張変形、二軸引張変形、及び一軸引張変形を説明するための模式図である。
【図１０】図１０は、ＥＢＳＤ法による解析結果から｛００１｝結晶粒の平均結晶粒径を求める方法を図示した模式図である。
【図１１】図１１は、成形加工における板厚減少率と加工硬度との関係の一例を示すグラフである。
【図１２】図１２は、実施例で作製した成形品を説明するための模式図である。
【図１３】図１３は、鋼板を上部から観察した模式図である。
【図１４】図１４は、実施例対応の成形品Ｎｏ．２の断面ミクロ組織と表面凹凸を示す模式図である。
【図１５】図１５は、実施例対応の成形品Ｎｏ．３の断面ミクロ組織と表面凹凸を示す模式図である。
【図１６】図１６は、比較例対応の成形品Ｎｏ．１の断面ミクロ組織と表面凹凸を示す模式図である。
【図１７】図１７は、第一の実施例で得られた成形品について、目視評価の結果と、｛００１｝結晶粒の平均結晶粒径及び結晶粒径との関係を示す図である。
【図１８】図１８は、実施例対応の成形品Ｎｏ．１０２の断面ミクロ組織と表面凹凸を示す模式図である。
【図１９】図１９は、実施例対応の成形品Ｎｏ．１０３の断面ミクロ組織と表面凹凸を示す模式図である。
【図２０】図２０は、比較例対応の成形品Ｎｏ．１０１の断面ミクロ組織と表面凹凸を示す模式図である。
【発明を実施するための形態】
【００１４】
以下、図面を参照して、本開示の一態様を詳しく説明する。図中同一又は相当部分には同一符号を付してその説明は繰り返さない。
【００１５】
（成形品の製造方法）
発明者らは、成形加工する金属板の組織について種々検討を行った。その結果、以下の知見を得た。
【００１６】
（１）ｂｃｃ構造を持つ金属板では、｛００１｝面の方が｛１１１｝面と比較して、等二軸引張変形および等二軸引張変形に近い不等二軸引張変形の応力に弱い。また、｛１０１｝面の方が｛１１１｝面と比較して、等二軸引張変形および等二軸引張変形に近い不等二軸引張変形の応力に弱い。そのため、大きな加工量（金属板の少なくとも一部が板厚減少率１０％以上３０％以下となる加工量）で、深絞り成形及び張り出し成形等、平面ひずみ引張変形および二軸引張変形が生じる金属板の成形加工を行うと、金属板の表面と平行な｛００１｝面から１５°の結晶方位を持つ結晶粒にひずみが集中する。
【００１７】
（２）金属板の表面と平行な｛００１｝面から１５°の結晶方位を持つ結晶粒に集中したひずみは、金属板の表面が発達し、表面性状を悪化させる（つまり肌荒れが生じさせる）。
【００１８】
（３）金属板の表面に発達した凹凸が連結すると、更に表面性状が悪化する（つまり肌荒れが顕著に生じる。）。
【００１９】
（４）金属板の表面と平行な｛００１｝面から１５°の結晶方位を持つ結晶粒が少なすぎても、金属板の表面と平行な｛００１｝面に対して１５°に近い結晶方位を持つ結晶粒（例えば｛００１｝面に対して１５°超え３０°以下の範囲に結晶方位を持つ結晶粒）にも局所変形が分散する。そのため、金属板の表面の凹凸が発達する。
【００２０】
図１は、バルジ成形試験を行った後の金属板の表面の走査型電子顕微鏡（ＳＥＭ）画像である。図２は、バルジ成形試験を行った後、さらに電解研磨した金属板の表面のＳＥＭ画像である。図１及び図２共に、観察箇所は、バルジ成形試験により山状に隆起した金属板の頂点部である。図１及び図２を参照して、金属板に対してバルジ成形試験を行うと、１０〜２０μｍ程度の凹部１及び凹部２が観察された。
【００２１】
すなわち、金属板に張り出し成形加工を行うと、金属板のある点に応力が集中する。応力が集中した箇所では、金属板の表面に凹凸が発達する。また、発達した凹凸が連結して、更に凹凸が発達する。これらが肌荒れ発生の原因となる。
【００２２】
図３Ａ〜図５Ａは、バルジ成形試験を行った後の金属板の表面を、ＥＢＳＤ（Ｅｌｅｃｔｒｏｎ  ＢａｃｋＳｃａｔｔｅｒｉｎｇ  Ｄｉｆｆｒａｃｔｉｏｎ）法により解析した場合の模式図である。図３Ａは、バルジ成形による張り出し高さを４０ｍｍとした場合（金属板の少なくとも一部が板厚減少率２５％となる成形加工に相当する場合）に、金属板の表面に凹凸の発達が少なかった金属板の模式図である。図４Ａ及び図５Ａは、バルジ成形による張り出し高さを４０ｍｍとした場合（金属板の少なくとも一部が板厚減少率２５％となる成形加工に相当する場合）に、金属板の表面に凹凸の発達が多かった金属板の模式図である。
【００２３】
一方、図３Ｂ〜図５Ｂは、図３Ａ〜図５Ａの断面における金属板の表面凹凸を示す模式図である。つまり、図３Ｂは、金属板の表面に凹凸の発達が少なかった金属板の表面凹凸を示す断面模式図である。図４Ｂ及び図５Ｂは、金属板の表面に凹凸の発達が多かった金属板の模式図である。
【００２４】
ここで、図３Ａ〜図５Ａ中の結晶粒のうち、濃いグレー色の結晶粒３は、金属板の表面と平行な｛００１｝面から１５°以内の結晶方位を有する結晶粒である。以下、この結晶粒を「｛００１｝結晶粒」ともいう。また、図３Ａ〜図５Ａ中の結晶粒のうち、薄いグレー色の結晶粒４は、金属板の表面と平行な｛００１｝面に対して１５°に近い結晶方位を持つ結晶粒（例えば｛００１｝面に対して１５°超え２０°以下の範囲に結晶方位を持つ結晶粒）である。以下、この結晶粒を「｛００１｝近傍結晶粒」ともいう。
なお、図３Ｂ〜図５Ｂ中、３１は｛００１｝結晶粒３が存在する金属板の表面を示している。また、４１は｛００１｝近傍結晶粒４が存在する金属板の表面を示している。
【００２５】
図３Ａ及び図３Ｂを参照して、金属板の表面に凹凸の発達が少なかった金属板の表面では、｛００１｝結晶粒３の面積分率が０．２０以上０．３５以下であった。
【００２６】
図４Ａ〜図５Ａ及び図４Ｂ〜図５Ｂを参照して、金属板の表面に凹凸の発達が多かった金属板の表面では、｛００１｝結晶粒３の面積分率が０．２０より小さいか、又は０．３５より大きかった。
【００２７】
これは、｛００１｝結晶粒３には、張り出し成形加工の際にひずみが集中するためである。そして、｛００１｝結晶粒３に集中したひずみは、金属板の表面の凹凸を発達させる。さらに｛００１｝結晶粒３の面積分率が高いと、｛００１｝結晶粒３が互いに接する確率が高くなり、生じた凹凸が連結し易くなる。一方で、｛００１｝結晶粒３の面積分率が低すぎると、｛００１｝近傍結晶粒４にも局所変形が分散し、金属板の表面の凹凸を発達させる。
【００２８】
具体的には、｛００１｝結晶粒３の面積分率が適切な範囲内にある場合、金属板の表面において、｛００１｝近傍結晶粒４に局所変形が分散されない。それにより｛００１｝結晶粒３でのみで局所変形が生じる。このため、｛００１｝結晶粒３が存在する領域では深い凹部が形成されるが、他の結晶粒（｛００１｝近傍結晶粒４等）が存在する領域では平坦部が確保される（図３Ｂ参照）。これは、高い凹凸が形成されても、凹部が深く微細であれば、平坦部が確保されることを示している。
一方で、｛００１｝結晶粒３の面積分率が低すぎる場合、金属板の表面において、｛００１｝近傍結晶粒４に局所変形が分散する。それにより｛００１｝結晶粒３と共に｛００１｝近傍結晶粒４でも局所変形が生じる。このため、浅い凹部が形成される領域が大きくなり、平坦部が比較的少なくなる（図４Ｂ参照）。
また、｛００１｝結晶粒３の面積分率が高すぎる場合、金属板の表面において、｛００１｝結晶粒３局所変形が生じ、浅い凹部が形成される領域が大きくなり、平坦部が少なくなる（図５Ｂ）。
【００２９】
そのため、｛００１｝結晶粒３の面積分率が高すぎても、低すぎても、鋼板の表面の凹凸が発達し、生じた凹凸が連結し易くなり、連結により凹凸が更に発達する。
【００３０】
したがって、発明者らは、次のことを考えた。平面ひずみ引張変形および二軸引張変形が生じる成形加工を施す場合、｛００１｝結晶粒３の割合を所定範囲とすることで、加工中に生じる金属板の表面の凹凸の発達を抑制可能できる。つまり、凹凸の発達が抑制できれば、成形品の外観上の美観を損ねる肌荒れが抑制できる。
【００３１】
一方で、発明者らは、次のことを考えた。｛００１｝結晶粒３の割合が低い場合、｛００１｝結晶粒３の｛００１｝結晶粒３の大きさが十分小さければ、加工中に生じる金属板の表面の凹凸が発達しても、金属板の表面に発達した凹凸は目立たず、成形品の外観上の美観を損ねる肌荒れとして認識され難くなる。
【００３２】
以上の知見に基づいて完成した第一の本開示の成形品の製造方法は、ｂｃｃ構造を有し、金属板の表面において下記（ａ）又は（ｂ）の条件を満たす金属板に対して、平面ひずみ引張変形および二軸引張変形が生じ、かつ前記金属板の少なくとも一部が板厚減少率１０％以上３０％以下となる成形加工を施し、成形品を製造する成形品の製造方法である。
（ａ）前記金属板の表面に平行な｛００１｝面から１５°以内の結晶方位を持つ結晶粒の面積分率が０．２０以上０．３５以下である。
（ｂ）前記金属板の表面に平行な｛００１｝面から１５°以内の結晶方位を持つ結晶粒の、面積分率が０．４５以下、かつ平均結晶粒径が１５μｍ以下である。
【００３３】
そして、第一の本開示の成形品の製造方法では、ｂｃｃ構造を有する金属板に対して、平面ひずみ引張変形および二軸引張変形が生じ、かつ金属板の少なくとも一部が板厚減少率１０％以上３０％以下となる成形加工を施したときでも、肌荒れの発生が抑制され意匠性に優れた成形品が得られる。
【００３４】
ここで、「金属板の表面に平行な｛００１｝面から１５°以内の結晶方位を持つ結晶粒」とは、図６に示すように、｛００１｝面３Ａに対して、金属板の一方の面側に鋭角で１５°傾斜した結晶方位３Ｂから、金属板の他方の面側に鋭角で１５°傾斜した結晶方位３Ｃまでの範囲に、結晶方位を持つ結晶粒を意味する。つまり、結晶方位３Ｂと結晶方位３Ｃとが成す角度θの範囲に結晶方位を有する結晶粒を意味する。
【００３５】
一方、さらに、発明者らは、上記知見に基づいて、成形加工する金属板の組織について検討を進めた。そして、発明者らは、平面ひずみ引張変形場および平面ひずみ変形場に近い不等二軸引張変形場における結晶粒の結晶方位と、成形品の肌荒れとの関係を調査した。その結果、発明者らは、次のことを知見した。等二軸引張変形場および等二軸引張変形場に近い不等二軸引張変形場では、｛００１｝結晶粒３にひずみが集中し、優先変形する。それに対して、平面ひずみ引張変形場および平面ひずみ変形場に近い不等二軸引張変形場では、｛００１｝結晶粒３のみならず、金属板の表面に平行な｛１１１｝面から１５°以内の結晶方位を持つ結晶粒（以下「｛１１１｝結晶粒」とも称する）以外の結晶粒にもひずみが集中し、優先変形する。
【００３６】
つまり、発明者らは、次のことを考えた。平面ひずみ引張変形、又は、平面ひずみ引張変形および二軸引張変形が生じる成形加工を施す場合、｛１１１｝結晶粒以外の結晶粒の割合を所定範囲とすれば、加工中に生じる金属板の表面の凹凸の発達を抑制可能できる。つまり、凹凸の発達が抑制できれば、成形品の外観上の美観を損ねる肌荒れが抑制できる。
【００３７】
また、発明者らは、次のことを考えた。｛｛１１１｝結晶粒以外の結晶粒の割合が低い場合、｛１１１｝結晶粒以外の結晶粒の大きさが十分小さければ、加工中に生じる金属板の表面の凹凸が発達しても、金属板の表面に発達した凹凸は目立たず、成形品の外観上の美観を損ねる肌荒れとして認識され難くなる。
【００３８】
以上の知見に基づいて完成した第二の本開示の成形品の製造方法は、ｂｃｃ構造を有し、金属板の表面において下記（Ａ）又は（Ｂ）の条件を満たす金属板に対して、平面ひずみ引張変形、又は、平面ひずみ引張変形および二軸引張変形が生じ、かつ前記金属板の少なくとも一部が板厚減少率１０％以上３０％以下となる成形加工を施し、成形品を製造する成形品の製造方法。
（Ａ）前記金属板の表面に平行な｛１１１｝面から１５°以内の結晶方位を持つ結晶粒以外の結晶粒の面積分率が０．２５以上０．５５以下である。
（Ｂ）前記金属板の表面に平行な｛１１１｝面から１５°以内の結晶方位を持つ結晶粒以外の結晶粒の、面積分率が０．５５以下、かつ平均結晶粒径が１５μｍ以下である。
【００３９】
そして、第二の本開示の成形品の製造方法では、ｂｃｃ構造を有する金属板に対して、平面ひずみ引張変形、又は、平面ひずみ引張変形および二軸引張変形が生じ、かつ金属板の少なくとも一部が板厚減少率１０％以上３０％以下となる成形加工を施したときでも、肌荒れの発生が抑制され意匠性に優れた成形品が得られる。
【００４０】
ここで、「金属板の表面に平行な｛１１１｝面から１５°以内の結晶方位を持つ結晶粒」とは、｛１１１｝面に対して、金属板の一方の面側に鋭角で１５°傾斜した結晶方位から、金属板の他方の面側に鋭角で１５°傾斜した結晶方位までの範囲に、結晶方位を持つ結晶粒を意味する。つまり、この２つの結晶方位が成す角度θの範囲に結晶方位を有する結晶粒を意味する。
【００４１】
（成形加工）
金属板には、平面ひずみ引張変形、又は平面ひずみ引張変形および二軸引張変形が生じる成形加工を施す。この成形加工としては、深絞り成形、張り出し成形、絞り張り出し成形、曲げ成形がある。具体的には、成形加工としては、例えば、図７Ａに示すような、金属板１０を張り出し成形加工する方法が挙げられる。この成形加工では、ダイス１１と、ドロービード１２Ａが配されたホルダー１２との間に金属板１０の縁部を挟み込む。それにより、金属板１０の縁部の表面にドロービード１２Ａに食い込ませて、金属板１０を固定した状態とする。そして、この状態で、頂面が平坦のパンチ１３を金属板１０に押付けて、金属板１０を張り出し成形加工する。ここで、図７Ａに示す張り出し成形加工により得られる成形品の一例を図７Ｂに示す。
図７Ａに示す張り出し成形加工では、例えば、パンチ１０の側面側に位置する金属板１０（成形品の側面となる部分）は、平面ひずみ変形が生じる。一方で、パンチ１０の頂面に位置する金属板１０（成形品の天面）は、等二軸変形、又は比較的、等二軸変形に近い不等二軸引張変形が生じる。
【００４２】
また、成形加工としては、例えば、図８Ａに示すような、金属板１０を絞り張り出し成形加工する方法が挙げられる。この成形加工では、ダイス１１と、ドロービード１２Ａが配されたホルダー１２との間に金属板１０の縁部を挟み込む。それにより、金属板１０の縁部の表面にドロービード１２Ａに食い込ませて、金属板１０を固定した状態とする。そして、この状態で、頂面が略Ｖ字状に突出しているパンチ１３を金属板１０に押付けて、金属板１０を絞り張り出し成形加工する。ここで、図８Ａに示す絞り張り出し成形加工により得られる成形品の一例を図８Ｂに示す。
図８Ａに示す絞り張り出し成形加工では、例えば、パンチ１０の側面側に位置する金属板１０（成形品の側面となる部分）は、平面ひずみ変形が生じる。一方で、パンチ１０の頂面に位置する金属板１０（成形品の天面）は、比較的、平面ひずみ変形に近い不等二軸引張変形が生じる。
【００４３】
ここで、図９に示すように、平面ひずみ引張変形は、ε１方向に伸び、ε２方向には変形が生じない変形である。また、二軸引張変形は、ε１方向に伸び、ε２方向にも伸びが生じる変形である。具体的には、平面ひずみ引張変形は、二軸方向のひずみを各々最大主ひずみε１および最小主ひずみε２としたとき、ひずみ比β（＝ε２／ε１）がβ＝０となる変形である。二軸引張変形は、ひずみ比β（＝ε２／ε１）が０＜β≦１となる変形である。なお、ひずみ比β（＝ε２／ε１）が０＜β＜１となる変形が不等二軸変形であり、ひずみ比β（＝ε２／ε１）がβ＝１となる変形が等二軸変形である。ちなみに、一軸引張変形は、ε１方向に伸び、ε２方向に縮みが生じる変形であって、ひずみ比β（＝ε２／ε１）が−０．５≦β＜０となる変形である。
【００４４】
ただし、上記ひずみ比βの範囲は、理論値であり、例えば、鋼板の表面に転写したスクライブドサークルにおける鋼板成形前後（鋼板変形前後）の形状変化から計測した最大主ひずみ及び最小主ひずみから算出される、各変形のひずみ比βの範囲は次の通りである。
・一軸引張変形：  −０．５＜β≦−０．１
・平面ひずみ引張変形：  −０．１＜β≦０．１
・不等二軸変形：  ０．１＜β≦０．８
・等二軸変形：  ０．８＜β≦１．０
【００４５】
一方、成形加工では、金属板の少なくとも一部が板厚減少率１０％以上３０％以下となる加工量で行う。板厚減少率１０％未満の加工量では、｛１１１｝結晶粒以外の結晶粒（特に｛００１｝結晶粒）へのひずみ集中が少なく、成形加工時に凹凸の発達が生じ難い傾向がある。そのため、金属板が上記（ａ）および（ｂ）の条件又は上記（Ａ）および（Ｂ）の条件を満たさなくても、成形品の肌荒れ自体が発生し難い。一方、板厚減少率３０％を超えると、成形加工により金属板（成形品）の破断が生じる傾向が高まる。よって、成形加工の加工量は、上記範囲とする。
【００４６】
成形加工は、金属板の少なくとも一部が板厚減少率１０％以上３０％以下となる加工量で行う。しかし、成形加工は、縁部（ダイスとホルダとで挟まれた部位）を除く金属板の全体が板厚減少率１０％以上３０％以下となる加工量で行ってもよい。成形する成形品の形状にもよるが、特に、成形加工は、パンチの頂面に位置する金属板の部位（金属板が二軸引張変形する部位）が板厚減少率１０％以上３０％以下となる加工量で行うことがよい。パンチの頂面に位置する金属板の部位は、成形品を外装部材として適用したとき、最も視線にさらされ易い部位となることが多い。このため、この金属板の部位を板厚減少率１０％以上３０％以下と多い加工量で成形加工したとき、凹凸の発達を抑えると、肌荒れ抑制効果が顕著となる。
【００４７】
なお、板厚減少率は、成形加工前の金属板の板厚をＴｉとし、成形加工後の金属板（成形品）の板厚をＴａとしたとき、式：板厚減少率＝（Ｔｉ−Ｔａ）／Ｔｉで示される。
【００４８】
（金属板）
［種類］
金属板は、ｂｃｃ構造（体心立方格子構造）を有する金属板である。ｂｃｃ構造を有する金属板としては、α−Ｆｅ（、Ｌｉ、Ｎａ、Ｋ、β−Ｔｉ、Ｖ、Ｃｒ、Ｔａ、Ｗ等の金属板が挙げられる。これらの中でも、構造物を作製する上で、もっとも容易に入手できるという点から、鋼板（フェライト系鋼板、ベイナイト単相組織としたベイナイト鋼板、マルテンサイト単相組織としたマルテンサイト鋼板等）が好ましく、フェライト系鋼板がより好ましい。フェライト系鋼板には、金属組織のフェライト分率が１００％の鋼板以外に、マルテンサイト、ベイナイト等が存在する鋼板(ＤＰ鋼板)も含まれる。
【００４９】
ここで、フェライト系鋼板の金属組織のフェライト分率は、５０％以上が好ましく、８０％以上がより好ましい。金属組織のフェライト分率が８０％未満であると硬質相の影響が強くなる。さらに５０未満であると硬質相が支配的となり、フェライトの結晶方位（｛１１１｝結晶粒以外の結晶粒（特に｛００１｝結晶粒））の影響が少なくなる。そのため、成形加工時に凹凸の発達が生じ難い傾向があり、成形品の肌荒れ自体が発生し難くなる。よって、上記範囲のフェライト分率のフェライト系鋼板を適用すると、肌荒れ抑制効果が顕著となる。
なお、フェライト分率は、次に示す方法により測定できる。鋼板の表面を研磨後、ナイタール溶液に浸漬することで、フェライト組織を現出させ、光学顕微鏡で組織写真を撮影する。その後、前記組織写真の全域の面積に対するフェライト組織の面積を算出する。
【００５０】
金属板の厚みは、特に制限はないが、成形性の点から、３ｍｍ以下が好ましい。
【００５１】
［｛００１｝結晶粒］
平面ひずみ引張変形および二軸引張変形が生じる成形加工を施す場合、金属板の表面において、金属板の表面に平行な｛００１｝面から１５°以内の結晶方位を有する結晶粒（｛００１｝結晶粒）は、次の（ａ）又は（ｂ）を満たす。
（ａ）｛００１｝結晶粒の面積分率が０．２０以上０．３５以下である。
（ｂ）｛００１｝結晶粒の、面積分率が０．４５以下、かつ平均結晶粒径が１５μｍ以下である。
【００５２】
上述のとおり、ｂｃｃ構造を有する金属板の場合、｛００１｝結晶粒が最も等二軸引張変形および等二軸引張変形に近い不等二軸引張変形の応力に弱い。したがって、大きな加工量（金属板の少なくとも一部が板厚減少率１０％以上３０％以下となる加工量）で、深絞り成形及び張り出し成形等、平面ひずみ引張変形および二軸引張変形が生じる金属板の成形加工を実施すれば、｛００１｝結晶粒にひずみが集中しやすく、｛００１｝結晶粒にて凹凸が発達しやすい。そして、｛００１｝結晶粒の割合が多い場合、ひずみが集中しやすく、凹凸が発達しやすい。一方で、｛００１｝結晶粒の割合が少ない場合、ひずみが集中する箇所が少なくなり、｛００１｝近傍結晶粒にも局所変形が分散するため、逆に、凹凸が発達しやすくなる。ただし、｛００１｝結晶粒の割合が少ない場合でも、｛００１｝結晶粒の大きさが十分小さければ、｛００１｝近傍結晶粒で局所変形する領域も小さくなり、凹凸が発達しても、微細となり、成形品の肌荒れとして認識され難くなる。
【００５３】
よって、金属板が上記（ａ）を満たせば、成形加工による適度なひずみの集中が実現される。そのため、凹凸の発達が抑えられ、成形品の肌荒れの発生が抑制される。一方で、金属板が上記（ｂ）を満たせば、｛００１｝結晶粒の面積分率が０．２０以上０．４５以下の範囲では、成形加工による適度なひずみの集中が実現される。｛００１｝結晶粒の面積分率が０．２０未満の範囲では、凹凸が発達しても、成形品の肌荒れとして認識され難くなる。そのため、成形品の肌荒れの発生が抑制される。
【００５４】
また、条件（ｂ）において、｛００１｝結晶粒の平均結晶粒径は、１５μｍ以下であるが、肌荒れ抑制の点から、１０μｍ以下が好ましい。｛００１｝結晶粒の平均結晶粒径は、小さい程、肌荒れ抑制の点から好ましいが、１μｍ以上が好ましい。なぜなら、再結晶によって方位を制御しているため、結晶粒径の超微細化と方位制御の両立は難しいからである。
【００５５】
｛００１｝結晶粒の平均結晶粒径は次の方法で測定される。ＳＥＭを用いて、金属板の表面を観察し、測定領域を任意に選ぶ。ＥＢＳＤ法を用いて、それぞれの測定領域において、｛００１｝結晶粒を選択する。選択した各｛００１｝結晶粒に２本の試験線を引く。２本の試験線の算術平均を求めることにより、｛００１｝結晶粒の平均結晶粒径が求まる。具体的には以下のとおりである。図１０は、ＥＢＳＤ法による解析結果から平均結晶粒径を求める方法を図示した模式図である。図１０を参照して、各｛００１｝結晶粒３の重心を通る試験線５を、全ての｛００１｝結晶粒３において同じ向きとなるように引く。さらに、試験線５と互いに直交するように、各｛００１｝結晶粒３の重心を通る試験線６を引く。２本の試験線５及び６の長さの算術平均を、その結晶粒の結晶粒径とする。任意の測定領域における、全ての｛００１｝結晶粒３の結晶粒径の算術平均を、平均結晶粒径とする。
【００５６】
｛００１｝結晶粒の面積分率は次の方法で測定される。ＳＥＭを用いて、金属板の断面（板厚方向に沿った切断面）を観察し、金属板の表面（板厚方向に対向する面）に該当する領域（線状の領域）を含む任意の測定領域を選ぶ。ＥＢＳＤ法を用いて、｛００１｝結晶粒３を選択する。各視野において、金属板の表面（板厚方向に対向する面）に該当する領域における｛００１｝結晶粒３の面積分率を算出することで、｛００１｝結晶粒３の面積分率を求める。そして、任意の測定領域における｛００１｝結晶粒３の面積分率の平均を｛００１｝結晶粒の面積分率とする。
ここで、金属板の表面にめっき層等が形成されている場合、めっき層等と接触している金属板の表面に該当する領域（線状の領域）について、｛００１｝結晶粒３の面積分率を測定する。
【００５７】
［｛１１１｝結晶粒以外の結晶粒］
平面ひずみ引張変形、又は、平面ひずみ引張変形および二軸引張変形が生じる成形加工を施す場合、金属板の表面において、金属板の表面に平行な｛１１１｝面から１５°以内の結晶方位を有する結晶粒（｛１１１｝結晶粒）以外の結晶粒（つまり、金属板の表面に平行な｛１１１｝面から１５°を超えた結晶方位を有する結晶粒）は、次の（Ａ）又は（Ｂ）を満たす。
（Ａ）｛１１１｝結晶粒以外の結晶粒の面積分率が０．２５以上０．５５以下である。
（Ｂ）｛１１１｝結晶粒以外の結晶粒の、面積分率が０．５５以下、かつ平均結晶粒径が１５μｍ以下である。
【００５８】
上述のとおり、ｂｃｃ構造を有する金属板の場合、｛１１１｝結晶粒以外の結晶粒が平面ひずみ引張変形および平面ひずみ変形に近い不等二軸引張変形の応力に弱い（つまり｛１１１｝結晶粒が最も強い）。したがって、大きな加工量（金属板の少なくとも一部が板厚減少率１０％以上３０％以下となる加工量）で、深絞り成形及び張り出し成形等に加え、曲げ成形等、平面ひずみ引張変形、又は、平面ひずみ引張変形および二軸引張変形が生じる金属板の成形加工を実施すれば、｛１１１｝結晶粒以外の結晶粒にひずみが集中しやすく、｛１１１｝結晶粒以外の結晶粒にて凹凸が発達しやすい。そして、｛１１１｝結晶粒以外の結晶粒の割合が多い場合、ひずみが集中しやすく、凹凸が発達しやすい。一方で、｛１１１｝結晶粒以外の結晶粒の割合が少ない場合、ひずみが集中する箇所が少なくなり、｛１１１｝結晶粒にも局所変形が分散するため、逆に、凹凸が発達しやすくなる。ただし、｛１１１｝結晶粒以外の結晶粒の割合が少ない場合でも、｛１１１｝結晶粒以外の結晶粒の大きさが十分小さければ、｛１１１｝結晶粒で局所変形する領域も小さくなり、凹凸が発達しても、微細となり、成形品の肌荒れとして認識され難くなる。
【００５９】
よって、金属板が上記（Ａ）を満たせば、成形加工による適度なひずみの集中が実現される。そのため、凹凸の発達が抑えられ、成形品の肌荒れの発生が抑制される。一方で、金属板が上記（Ｂ）を満たせば、｛１１１｝結晶粒以外の結晶粒の面積分率が０．２５以上０．５５以下の範囲では、成形加工による適度なひずみの集中が実現される。｛１１１｝結晶粒以外の結晶粒の面積分率が０．２５未満の範囲では、凹凸が発達しても、成形品の肌荒れとして認識され難くなる。そのため、成形品の肌荒れの発生が抑制される。
【００６０】
また、条件（Ｂ）において、｛１１１｝結晶粒以外の結晶粒の平均結晶粒径は、１５μｍ以下であるが、肌荒れ抑制の点から、１０μｍ以下が好ましい。｛１１１｝結晶粒以外の結晶粒の平均結晶粒径は、小さい程、肌荒れ抑制の点から好ましいが、１μｍ以上が好ましい。なぜなら、再結晶によって方位を制御しているため、結晶粒径の超微細化と方位制御の両立は難しいからである。
【００６１】
｛１１１｝結晶粒以外の結晶粒の平均結晶粒径は、測定対象となる結晶粒が異なる以外は、｛００１｝結晶粒の平均結晶粒径と同じ方法で測定される。
一方、｛１１１｝結晶粒以外の結晶粒の面積分率は、測定対象となる結晶粒が異なる以外は、｛００１｝結晶粒と同じ方法で測定される。
【００６２】
［化学組成］
金属板として好適なフェライト系鋼板は、例えば、質量％で、Ｃ：０．００６０％以下、Ｓｉ：１．０％以下、Ｍｎ：１．５０％以下、Ｐ：０．１００％以下、Ｓ：０．０１０％以下、Ａｌ：０．０００５０〜０．１０％、Ｎ：０．００４０％以下、Ｔｉ：０．００１０〜０．１０％、Ｎｂ：０．００１０〜０．１０％、及び、Ｂ：０〜０．００３０％、を含有し、残部がＦｅ及び不純物であり、さらに、下記式（１）で定義されるＦ１の値が０．７超え１．２以下である化学組成を有することが好ましい。
式（１）：Ｆ１＝（Ｃ／１２＋Ｎ／１４＋Ｓ／３２）／（Ｔｉ／４８＋Ｎｂ／９３）
ここで、各式（１）中、元素記号には、各元素の鋼中における含有量（質量％）が代入される。
【００６３】
以下、金属板として好適なフェライト系鋼板の化学組成について説明する。化学組成について「％」とは、質量％を意味する。
【００６４】
Ｃ：０．００６０％以下
炭素（Ｃ）は不純物である。一般的なＩＦ鋼においても、Ｃは鋼板の延性及び深絞り成形性を低下させることが知られている。このため、Ｃ含有量は少ない程好ましい。したがって、Ｃ含有量は０．００６０％以下であることがよい。Ｃ含有量の下限については、精錬コストを考慮して、適宜設定することができる。Ｃ含有量の下限はたとえば、０．０００５０％である。Ｃ含有量の好ましい上限は０．００４０％であり、より好ましくは０．００３０％である。
【００６５】
Ｓｉ：１．０％以下
シリコン（Ｓｉ）は不純物である。しかしながら、Ｓｉは固溶強化により鋼板の延性の低下を抑制しつつ、強度を上げる。そのため、必要に応じて含有させてもよい。Ｓｉ含有量の下限はたとえば、０．００５％である。鋼板の高強度化を目的とする場合は、Ｓｉ含有量の下限はたとえば、０．１０％である。一方、Ｓｉ含有量が多すぎると、鋼板の表面性状が悪化する。このため、Ｓｉ含有量は１．０％以下とすることがよい。Ｓｉ含有量の好ましい上限は０．５％である。鋼板の強度を必要としない場合、Ｓｉ含有量のより好ましい上限は０．０５％である。
【００６６】
Ｍｎ：１．５０％以下
マンガン（Ｍｎ）は不純物である。しかしながら、Ｍｎは固溶強化により鋼板の強度を高める。さらに、Ｍｎは硫黄（Ｓ）をＭｎＳとして固定する。そのため、ＦｅＳ生成による鋼の赤熱脆性が抑制される。さらに、Ｍｎはオーステナイトからフェライトへの変態温度を低下させる。これにより、熱延鋼板の結晶粒の微細化が促進される。そのため、必要に応じて含有させてもよい。Ｍｎ含有量の下限はたとえば、０．０５％である。一方、Ｍｎ含有量が多すぎると、鋼板の深絞り成形性及び延性が低下する。したがって、Ｍｎ含有量は１．５０％以下であることがよい。Ｍｎ含有量の好ましい上限は０．５０％であり、より好ましくは０．２０％である。
【００６７】
Ｐ：０．１００％以下
リン（Ｐ）は、不純物である。しかしながら、Ｐは固溶強化により鋼板のｒ値の低下を抑制しつつ、強度を高める。そのため、必要に応じて含有させてもよい。Ｐ含有量の下限については、精錬コストを考慮して、適宜設定することができる。Ｐ含有量の下限はたとえば、０．００１０％である。一方、Ｐ含有量が多すぎると、鋼板の延性が低下する。したがって、Ｐ含有量は０．１００％以下であることがよい。Ｐ含有量の好ましい上限は０．０６０％である。
【００６８】
Ｓ：０．０１０％以下
硫黄（Ｓ）は不純物である。Ｓは鋼板の成形性及び延性を低下させる。したがって、Ｓ含有量は０．０１０％以下であることがよい。Ｓ含有量の下限については、精錬コストを考慮して適宜設定することができる。Ｓ含有量の下限はたとえば、０．０００３０％である。Ｓ含有量の好ましい上限は０．００６％であり、より好ましくは０．００５％である。Ｓ含有量はなるべく低い方が好ましい。
【００６９】
Ａｌ：０．０００５０〜０．１０％
アルミニウム（Ａｌ）は溶鋼を脱酸する。この効果を得るためには、Ａｌ含有量を０．０００５０％以上とするのが好ましい。しかしながら、Ａｌ含有量が多すぎると鋼板の延性が低下する。したがって、Ａｌ含有量は０．０００５０〜０．１０％であることがおい。Ａｌ含有量の好ましい上限は０．０８０％であり、より好ましくは０．０６０％である。Ａｌ含有量の好ましい下限は０．００５である。本明細書においてＡｌ含有量は、いわゆる酸可溶Ａｌ（ｓｏｌ．Ａｌ）の含有量を意味する。
【００７０】
Ｎ：０．００４０％以下
窒素（Ｎ）は不純物である。Ｎは鋼板の成形性及び延性を低下させる。したがって、Ｎ含有量は０．００４０％以下であることがよい。Ｎ含有量の下限については、精錬コストを考慮して適宜設定することができる。Ｎ含有量の下限はたとえば、０．０００３０％である。
【００７１】
Ｔｉ：０．００１０〜０．１０％
チタン（Ｔｉ）は、Ｃ、Ｎ及びＳと結合して炭化物、窒化物及び硫化物を形成する。Ｔｉ含有量がＣ含有量、Ｎ含有量及びＳ含有量に対して過剰であれば、固溶Ｃ及び固溶Ｎが低減する。一般的なＩＦ鋼の場合、後述の式（１）で定義されるＦ１が０．７以下となるように、Ｔｉが含有されることがよい。しかしながら、Ｃ、Ｎ及びＳと結合されずに余ったＴｉは、鋼中に固溶する。固溶Ｔｉが増えすぎると、鋼の再結晶温度が上昇するので、焼鈍温度を高くする必要がある。この場合、後述するとおり、焼鈍後に｛１１１｝結晶粒以外の結晶粒（特に｛００１｝結晶粒）が成長し易くなる。さらに、固溶Ｔｉが増えすぎると鋼材が硬質化して加工性の劣化を招く。このため、鋼板の成形性が低下する。したがって、鋼の再結晶温度を下げるために、Ｔｉ含有量の上限は０．１０％であることがよい。Ｔｉ含有量の好ましい上限は０．０８％であり、より好ましくは０．０６％である。
【００７２】
一方、前述の通り、Ｔｉは、炭窒化物を形成することで、成形性及び延性を向上させる。この効果を得るために、Ｔｉ含有量の下限は０．００１０％であることがよい。Ｔｉ含有量の好ましい下限は０．００５％であり、より好ましくは０．０１％である。
【００７３】
Ｎｂ：０．００１０〜０．１０％
ニオブ（Ｎｂ）は、Ｔｉと同様に、Ｃ、Ｎ及びＳと結合して炭化物、窒化物及び硫化物を形成する。Ｎｂ含有量がＣ含有量、Ｎ含有量及びＳ含有量に対して過剰であれば、固溶Ｃ及び固溶Ｎが低減する。しかしながら、Ｃ、Ｎ及びＳと結合されずに余ったＮｂは、鋼中に固溶する。固溶Ｎｂが増えすぎると、焼鈍温度を高くする必要がある。この場合、焼鈍後に｛１１１｝結晶粒以外の結晶粒（特に｛００１｝結晶粒）が成長し易くなる。したがって、鋼の再結晶温度を下げるために、Ｎｂ含有量の上限は０．１０％であることがよい。Ｎｂ含有量の好ましい上限は０．０５０％であり、より好ましくは０．０３０％である。
【００７４】
一方、前述の通り、Ｎｂは、炭窒化物を形成することで、成形性・延性を向上させる。さらに、Ｎｂは、オーステナイトの再結晶を抑制し熱延板の結晶粒を微細化する。この効果を得るために、Ｎｂ含有量の下限は０．００１０％であることがよい。Ｎｂ含有量の好ましい下限は０．００１２であり、より好ましくは０．００１４％である。
【００７５】
Ｂ：０〜０．００３０％
ボロン（Ｂ）は任意元素である。固溶Ｎや固溶Ｃを低減させた極低炭素の鋼板は、一般に粒界強度が低い。そのため、深絞り成形、張り出し成形等、平面ひずみ変形及び二軸引張変形が生じる成形加工を行う際、凹凸が発達し、成形品の肌荒れが発生し易くなる。Ｂは、粒界強度を高めることにより、耐肌荒れ性を向上させる。したがって、必要に応じてＢを含有させてもよい。一方、Ｂ含有量が０．００３０％を超えると、ｒ値が低下する。そのため、Ｂを含有させる場合のＢ含有量の好ましい上限は０．００３０％であり、より好ましくは０．００１０％である。
なお、粒界強度を高める効果を確実に得るには、Ｂ含有量を０．０００３％以上とすることが好ましい。
【００７６】
残部
残部は、Ｆｅ及び不純物からなる。ここで、不純物とは、鋼材を工業的に製造する際に、原料としての鉱石、スクラップ、または製造環境などから混入されるものであって、鋼板に悪影響を与えない範囲で許容されるものを意味する。
【００７７】
［式（１）について］
上記化学組成ではさらに、式（１）で定義されるＦ１が０．７超え１．２以下である。
式（１）：Ｆ１＝（Ｃ／１２＋Ｎ／１４＋Ｓ／３２）／（Ｔｉ／４８＋Ｎｂ／９３）
ここで、式（１）中、各元素記号には、各元素の鋼中における含有量（質量％）が代入される。
【００７８】
Ｆ１は、成形性を低下させるＣ、Ｎ及びＳと、Ｔｉ及びＮｂとの関係を示すパラメータ式である。Ｆ１が低い程、Ｔｉ及びＮｂが過剰に含有されている。この場合、Ｔｉ及びＮｂとＣ及びＮとが炭窒化物を形成しやすいので、固溶Ｃ及び固溶Ｎを低減できる。そのため、成形性が向上する。ただし、Ｆ１が低すぎれば、具体的にはＦ１が０．７以下であれば、Ｔｉ及びＮｂが大過剰に含有されている。この場合、固溶Ｔｉ及び固溶Ｎｂが増える。固溶Ｔｉ及び固溶Ｎｂが増えすぎると、鋼の再結晶温度が上昇する。そのため、焼鈍温度を高くする必要がある。焼鈍温度が高いと、｛１１１｝結晶粒以外の結晶粒（特に｛００１｝結晶粒）が成長し易い。この場合、成形加工時に凹凸が発達し、成形品の肌荒れが発生し易くなる。したがって、Ｆ１の下限は０．７超である。
【００７９】
一方、Ｆ１が高すぎれば、固溶Ｃ及び固溶Ｎが増える。この場合、時効硬化により鋼板の成形性が低下する。さらに、鋼の再結晶温度が上昇する。そのため、焼鈍温度を高くする必要がある。焼鈍温度が高いと、｛１１１｝結晶粒以外の結晶粒（特に｛００１｝結晶粒）が成長し易い。この場合、成形加工時に凹凸が発達し、成形品の肌荒れが発生し易くなる。
【００８０】
したがって、Ｆ１は０．７超え１．２以下である。Ｆ１の好ましい下限は０．８であり、より好ましくは０．９である。Ｆ１値の好ましい上限は１．１である。
【００８１】
［金属板の製造方法］
以下に、金属板として好適なフェライト系鋼板の製造方法の一例を説明する。
【００８２】
上記製造方法の一例は、表面ひずみ付与工程、加熱工程、熱間圧延工程、冷却工程、巻取工程、冷間圧延工程、及び、焼鈍工程を含む。フェライト系鋼板の組織を得るには、熱間圧延工程における最終２パスの圧下率、及び、熱間圧延工程の仕上げ温度が重要である。上記化学組成を有するスラブに対して、熱間圧延工程において合計で５０％以上の圧下をし、さらに、仕上げ温度をＡｒ３＋３０℃以上とする。これにより、フェライト系薄鋼板を得ることができる。
【００８３】
［表面ひずみ付与工程］
初めに、フェライト系鋼板を製造する。たとえば、上述の化学組成を有するスラブを製造する。表面ひずみ付与工程では、熱間圧延工程前、又は、粗圧延中のスラブの表層にひずみを付与する。ひずみを付与する方法はたとえば、ショットピーニング加工、切削加工、及び、粗圧延中に異周速圧延を行う等がある。熱間圧延前にひずみを付与することにより、熱間圧延後の鋼板の表層における結晶粒の平均結晶粒径が小さくなる。さらに、結晶粒が再結晶する際、｛１１１｝結晶粒が優先的に生成される。そのため、｛１１１｝結晶粒以外の結晶粒（特に｛００１｝結晶粒）の生成を抑制できる。表面ひずみ付与工程において、表面の相当塑性ひずみ量は２５％以上とするのが好ましく、より好ましくは３０％以上である。
【００８４】
［加熱工程］
加熱工程では、上記スラブを加熱する。加熱は、熱間圧延工程での仕上げ圧延での仕上げ温度（最終スタンド後の熱延鋼板の表面温度）がＡｒ３＋３０〜５０℃の範囲となるように適宜設定することが好ましい。加熱温度が１０００℃以上の場合、仕上げ温度がＡｒ３＋３０〜５０℃になりやすい。そのため、加熱温度の下限は１０００℃であることが好ましい。加熱温度が１２８０℃を超えると、スケールが多量に発生して歩留まりが低下する。そのため、加熱温度の上限は１２８０℃であることが好ましい。加熱温度が上記範囲内の場合、加熱温度が低い程鋼板の延性及び成形性が向上する。そのため、加熱温度のより好ましい上限は１２００℃である。
【００８５】
［熱間圧延工程］
熱間圧延工程は、粗圧延及び仕上げ圧延を含む。粗圧延では、スラブを一定の厚みまで圧延して熱延鋼板を製造する。粗圧延時に、表面に発生したスケールを除去してもよい。
熱間圧延工程前に上述の表面ひずみ付与工程を行わない場合、粗圧延時に表面ひずみ付与工程を実施して、スラブの表層にひずみを付与する。
【００８６】
熱間圧延中の温度は、鋼がオーステナイト域となるように維持する。熱間圧延によりオーステナイト結晶粒内に歪を蓄積させる。熱間圧延後の冷却によりオーステナイトからフェライトへと鋼の組織を変態させる。熱間圧延中は、オーステナイト域の温度であるため、オーステナイト結晶粒内に蓄積した歪の解放が抑制される。歪が蓄積したオーステナイト結晶粒は、熱間圧延後の冷却により、所定の温度域になった段階で、蓄積された歪を駆動力として、一気にフェライトへと変態する。これにより、結晶粒を効率的に微細化できる。熱間圧延後の仕上げ温度がＡｒ３＋３０℃以上である場合、圧延中における、オーステナイトからフェライトへの変態を抑制できる。そのため、仕上げ温度の下限はＡｒ３＋３０℃である。仕上げ温度がＡｒ３＋１００℃以上である場合、熱間圧延によりオーステナイト結晶粒内に蓄積された歪が容易に解放される。そのため、結晶粒の微細化を効率的に行うことができない。したがって、仕上げ温度の上限はＡｒ３＋１００℃であることが好ましい。仕上げ温度がＡｒ３＋５０℃以下である場合、オーステナイト結晶粒へのひずみの蓄積を安定して行うことができ、｛１１１｝結晶粒以外の結晶粒（特に｛００１｝結晶粒）の結晶粒径を微細化できる。さらに、結晶粒が再結晶する時に結晶粒界から｛１１１｝結晶粒が優先的に生成される。そのため、｛１１１｝結晶粒以外の結晶粒（特に｛００１｝結晶粒）を低減できる。この場合、成形加工時に凹凸の発達を抑え、成形品の肌荒れの発生が抑制され易くなる。したがって、仕上げ温度の好ましい上限はＡｒ３＋５０℃である。
【００８７】
仕上げ圧延では、粗圧延により一定の厚みになった熱延鋼板をさらに圧延する。仕上げ圧延では、一列に配列された複数のスタンドを用いて、複数パスによる連続圧延が実施される。１パスでの圧下量が大きければ、オーステナイト結晶粒に対してより多くのひずみが蓄積される。特に、最終２パス（最終スタンド及びその前段のスタンド）での圧下率は、板厚減少率を合計して、５０％以上とする。この場合、熱延鋼板の結晶粒を微細化できる。
【００８８】
［冷却工程］
熱間圧延後、熱延鋼板を冷却する。冷却条件は適宜設定することができる。好ましくは、冷却停止までの最大冷却速度は１００℃／ｓ以上である。この場合、熱間圧延によりオーステナイト結晶粒内に蓄積したひずみの解放が抑制され、結晶粒を微細化し易くなる。冷却速度は速い程好ましい。圧延完了から、６８０℃に冷却するまでの時間は、０．２〜６．０秒であることが好ましい。圧延完了から６８０℃までの時間が６．０秒以下である場合は、熱間圧延後の結晶粒を微細化し易い。圧延完了から６８０℃までの時間が２．０秒以下である場合は、熱間圧延後の結晶粒をさらに微細化し易い。加えて、結晶粒が再結晶する時に結晶粒界から｛１１１｝結晶粒が優先的に生成される。そのため、｛１１１｝結晶粒以外の結晶粒（特に｛００１｝結晶粒）を低減し易い。
【００８９】
［巻取工程］
巻取工程は４００〜６９０℃で行うことが好ましい。巻取温度が４００℃以上であれば、炭窒化物の析出が不十分となって固溶Ｃや固溶Ｎが残存するのを抑制できる。この場合、冷延鋼板の成形性が向上する。巻取温度が６９０℃以下であれば、巻取後の徐冷中に結晶粒が粗大化するのを抑制できる。この場合、冷延鋼板の成形性が向上する。
【００９０】
［冷間圧延工程］
巻取工程後の熱延鋼板に対して冷間圧延を実施して冷延鋼板を製造する。冷間圧延工程における圧下率は、高い方が好ましい。フェライト系薄鋼板が極低炭素鋼の場合、圧下率がある程度高くなると、｛１１１｝結晶粒が発達しやすい。そのため、焼鈍後のｒ値が高くなりやすい。したがって、冷間圧延工程における圧下率は４０％以上であることが好ましく、より好ましくは５０％以上、さらに好ましくは６０％以上である。焼鈍後の鋼板として圧延設備の関係上、冷間圧延工程での圧下率の現実的な上限は９５％である。
【００９１】
［焼鈍工程］
冷間圧延工程後の冷延鋼板に対して、焼鈍工程を実施する。焼鈍方法は連続焼鈍、箱焼鈍のいずれでもよい。焼鈍温度は再結晶温度以上であることが好ましい。この場合、再結晶が促進され、冷延鋼板の延性及び成形性が向上する。一方、焼鈍温度は８３０℃以下であることが好ましい。焼鈍温度が８３０℃以下であれば、結晶粒の粗大化を抑制できる。この場合、成形加工時に凹凸の発達を抑え、成形品の肌荒れの発生が抑制され易くなる。
ここで、従来，プレス成形性の指標として、ｒ値が使われてきた。一般的に、ｒ値は、ｂｃｃ構造を有する鋼板の表面に｛１１１｝結晶粒が多く、｛００１｝結晶粒が少ないほど高い値を示す。ｒ値が高いほど成形性がよいとされる。また、高いｒ値を実現するために最適な焼鈍温度が選択されていた。
しかしながら、ｒ値は、肌荒れ抑制の指標には活用できない。なぜなら、ｒ値が高くても低くても肌荒れが起こりやすくなるからである。また、ｒ値と肌荒れ発生をプロットしても、それらの相関性は認められない。そこで、ｒ値の代わりに、鋼板の表面の｛１１１｝結晶粒以外の結晶粒（特に｛００１｝結晶粒）を肌荒れ抑制の指標として使用する。
そして、鋼板の表面の｛１１１｝結晶粒以外の結晶粒（特に｛００１｝結晶粒）の面積分率は、焼鈍温度と焼鈍前までの加工熱処理条件（熱延前の加工量、熱延温度、冷延率等）との組み合わせによって制御することがよい。具体的には、焼鈍工程において、７５０℃〜８３０℃の均熱温度条件を選択することがよい。
【００９２】
フェライト系鋼板の焼鈍温度は、従来技術の焼鈍温度と比較して低いことが好ましい。焼鈍温度が低い方が、結晶粒の粗大化を抑制し易いからである。焼鈍温度を低く設定するためには、冷延鋼板の再結晶温度を低くする必要がある。そのため、フェライト系薄鋼板の化学組成は、上述のとおり、従来技術と比較してＣ含有量、Ｔｉ含有量及びＮｂ含有量を共に低くすることが好ましい。これにより、焼鈍温度が８３０℃以下であっても再結晶が促進される。
【００９３】
以上の工程により、金属板として好適なフェライト系鋼板を製造できる。｛１１１｝結晶粒以外の結晶粒（特に｛００１｝結晶粒）が少ない場合は、更に前記圧下率を大きくし、鋼板内部にせん断帯を増加させる。それにより焼鈍後の｛１１１｝結晶粒以外の結晶粒（特に｛００１｝結晶粒）を増加させることができる。
【００９４】
（成形品）
第一の本開示の成形品は、ｂｃｃ構造を有し、平面ひずみ引張変形および二軸引張変形が生じた形状の金属板の成形品である。そして、第一の本開示の成形品は、成形品の最大板厚をＤ１とし、成形品の最小板厚をＤ２としたとき、式：１０≦（Ｄ１−Ｄ２）／Ｄ１×１００≦３０の条件、又は、成形品の最大硬度をＨ１とし、成形品の最小硬度をＨ２としたとき、式：１５≦（Ｈ１−Ｈ２）／Ｈ１×１００≦４０の条件を満たし、かつ成形品の表面において下記（ｃ）又は（ｄ）の条件を満たす。
（ｃ）成形品の表面に平行な｛００１｝面から１５°以内の結晶方位を持つ結晶粒（｛００１｝結晶粒）の面積分率が０．２０以上０．３５以下である。
（ｄ）成形品の表面に平行な｛００１｝面から１５°以内の結晶方位を持つ結晶粒（｛００１｝結晶粒）の、面積分率が０．４５以下、かつ平均結晶粒径が１５μｍ以下である。
【００９５】
一方、第二の本開示の成形品は、ｂｃｃ構造を有し、平面ひずみ引張変形、又は、平面ひずみ引張変形および二軸引張変形が生じた形状の金属板の成形品である。そして、第二の本開示の成形品は、成形品の最大板厚をＤ１とし、成形品の最小板厚をＤ２としたとき、式：１０≦（Ｄ１−Ｄ２）／Ｄ１×１００≦３０の条件、又は、成形品の最大硬度をＨ１とし、成形品の最小硬度をＨ２としたとき、式：１５≦（Ｈ１−Ｈ２）／Ｈ１×１００≦４０の条件を満たし、かつ成形品の表面において下記（Ｃ）又は（Ｄ）の条件を満たす。
（Ｃ）成形品の表面に平行な｛１１１｝面から１５°以内の結晶方位を持つ結晶粒（｛１１１｝結晶粒）以外の結晶粒の面積分率が０．２５以上０．５５以下である。
（Ｄ）成形品の表面に平行な｛１１１｝面から１５°以内の結晶方位を持つ結晶粒（｛１１１｝結晶粒）以外の結晶粒の、面積分率が０．５５以下、かつ平均結晶粒径が１５μｍ以下である。
【００９６】
ここで、ｂｃｃ構造を有する金属板は、第一及び第二の本開示の成形品の製造方法で使用する金属板と同義である。そして、この金属板の成形品には、平面ひずみ引張変形、又は、平面ひずみ引張変形および二軸引張変形が生じる成形加工が施されている。
成形品に、平面ひずみ引張変形、又は、平面ひずみ引張変形および二軸引張変形が生じる成形加工が施されていることを確認する方法は次の通りである。
成形品の３次元形状を測定し、数値解析用のメッシュを作製し、コンピュータによる逆解析によって、板材から３次元形状へ至るまでの過程を導出する。そして、前記各メッシュにおける最大主ひずみと最小主ひずみとの比（前記β）を算出する。この算出により、平面ひずみ引張変形、又は、平面ひずみ引張変形および二軸引張変形が生じる成形加工が施されていることを確認することができる。
例えば、Ｃｏｍｅｔ  Ｌ３Ｄ（東京貿易テクノシステム（株））等の三次元計測機により、成形品の三次元形状を測定する。得られた測定データを基に，成形品のメッシュ形状データを得る。次に、得られたメッシュ形状データを用いて、ワンステップ法（加工硬化算出ツール「ＨＹＣＲＡＳＨ（株式会社ＪＳＯＬ）」等）の数値解析により、成形品の形状を元にそれを一度平坦な板に展開する。そのときの成形品の伸び、曲げ状態などの形状情報から成形品の板厚変化、残留ひずみなどを計算する。この計算によっても、平面ひずみ引張変形、又は、平面ひずみ引張変形および二軸引張変形が生じる成形加工が施されていることを確認することができる。
【００９７】
また、式：１０≦（Ｄ１−Ｄ２）／Ｄ１×１００≦３０の条件を満たすことは、金属板の少なくとも一部が板厚減少率１０％以上３０％以下となる成形加工により成形品が成形されていると見なすことができる。
つまり、成形品の最大板厚Ｄ１は成形加工前の金属板の板厚と見なすことができ、成形品の最小板厚Ｄ２は成形加工後で最も板厚減少率が大きい部位の金属板（成形品）の板厚と見なすことができる。
【００９８】
一方、式：１５≦（Ｈ１−Ｈ２）／Ｈ１×１００≦４０の条件を満たすことも、金属板の少なくとも一部が板厚減少率１０％以上３０％以下となる成形加工により成形品が成形されていると見なすことができる。これは、成形加工の加工量（板厚減少率：Thickness reduction）が大きくなるにつれて、加工硬化（つまり加工硬度：Vickers hardness）が大きくなることに起因する（図１１参照）。
つまり、成形品の最大硬度Ｈ１となる部位は成形加工後で最も板厚減少率が大きい部位の金属板（成形品）の硬度と見なすことができ、成形品の最小硬度Ｈ２は成形加工前の金属板の硬度と見なすことができる。
【００９９】
なお、硬度は、ＪＩＳ規格（ＪＩＳ  Ｚ  ２２４４）に記載のビッカース硬さ測定方法に従い測定される。ただし、硬度の測定は、この方法に限られず、他の方法で硬さを測定し、硬さ変換表を用いて、ビッカース硬さに換算する方法を採用してもよい。
【０１００】
また、上記（ｃ）又は（ｄ）で示される条件および上記（Ｃ）又は（Ｄ）で示される条件において、成形品の表面における｛００１｝結晶粒の面積分率及び平均結晶粒径、並びに、成形品の表面における｛１１１｝結晶粒以外の結晶粒の面積分率及び平均結晶粒径は、成形品の最大板厚Ｄ１又は最小硬度Ｈ２となる部位で測定される。
そして、上記（ｃ）又は（ｄ）で示される条件は、第一の本開示の成形品の製造方法で説明した上記（ａ）又は（ｂ）で示される条件と、成形加工前の金属板に代えて、成形品の表面における｛００１｝結晶粒の面積分率及び平均結晶粒径を条件としている以外は同義である。
同様に、上記（Ｃ）又は（Ｄ）で示される条件は、第二の本開示の成形品の製造方法で説明した上記（Ａ）又は（Ｂ）で示される条件と、成形加工前の金属板に代えて、成形品の表面における｛１１１｝結晶粒以外の結晶粒の面積分率及び平均結晶粒径を条件としている以外は同義である。
【０１０１】
以上説明したように、第一及び第二の本開示の成形品は、上記各要件を満たすことで、第一及び第二の本開示の成形品の製造方法により成形された成形品と見なすことができる。そして、第一及び第二の本開示の成形品は、ｂｃｃ構造を有し、平面ひずみ引張変形、又は、平面ひずみ引張変形および二軸引張変形が生じた形状の金属板の成形品であって、式：１０≦（Ｄ１−Ｄ２）／Ｄ１×１００≦３０の条件、又は、式：１０≦（Ｈ１−Ｈ２）／Ｈ１×１００≦３０の条件を満たした成形品であっても、肌荒れの発生が抑制され意匠性に優れた成形品となる。
【実施例】
【０１０２】
＜第一の実施例＞
［成形品の成形］
表１に示す化学組成を持つ各鋼片を、表２に示す条件で加工し、鋼板を得た。具体的には、初めに、表１に示す鋼種Ａ〜Ｂの各鋼片に対して、表２に示す条件で、表面ひずみ付与工程、加熱工程、熱間圧延工程及び冷却工程を実施した。加工には、実験圧延機を使用した。次に、巻取温度まで冷却した冷延鋼板を、巻取温度に相当する温度に保持した電気炉に装入した。そのまま３０分保持した後、２０℃／ｈで冷却し、巻取工程を模擬した。さらに、表２に示す圧下率で冷間圧延工程を実施し、表２に示す板厚の冷延鋼板とした。得られた各冷延鋼板に対して、表２に示す温度で焼鈍を行った。このようにして、鋼板１〜８を得た。鋼板１〜８のフェライト分率は、いずれも１００％であった。【０１０３】
次に、得られた鋼板に対して、次に張り出し加工を施し、図１２に示すように、成形品２０の天板部２０Ａの直径Ｒ＝１５０ｍｍ、成形品２０の高さＨ＝１８ｍｍ、成形品２０の縦壁部２０Ｂの角度θ＝９０℃の皿状の成形品Ｎｏ．１〜５、８を成形した。また、成形品２０の高さＨ＝１５ｍｍとした以外は、成形品Ｎｏ．１〜５、８と同様にして、成形品Ｎｏ．６〜７、９を成形した。
なお、この成形は、天板部２０Ａとなる鋼板の板厚減少率（図１２中、天板部２０Ａの評価部Ａ（天板部２０Ａの中心部）の板厚減少率）が表３に示す板厚減少率となる加工量で実施した。【０１０４】
［評価方法］
得られた各鋼板、及び各成形品に対して、次の測定試験及び目視評価を行った。結果を表３及び表４に示す。また、図１７に、実施例で得られた成形品について、目視評価の結果と、｛００１｝結晶粒の平均結晶粒径及び結晶粒径との関係を示す。【０１０５】
［平均結晶粒径の測定試験］
鋼板に対して、｛００１｝結晶粒の平均結晶粒径の測定試験を実施した。測定試験には、ＥＢＳＤ法を用いた。図１３は、鋼板を上部から観察した模式図である。図１３を参照して、鋼板の幅方向における、端から１／４より中心部において、１ｍｍ四方の測定領域４を任意に３箇所選んだ。それぞれの測定領域４において、鋼板の表面での、鋼板表面と平行な｛００１｝面から１５°以内の結晶方位を持つ結晶粒（｛００１｝結晶粒３）を選択した。【０１０６】
上述のとおり、｛００１｝結晶粒３の平均結晶粒径を算出した。測定は、３箇所の測定領域４における、全ての｛００１｝結晶粒３に対して行った。得られた｛００１｝結晶粒３の結晶粒径の算術平均を、平均結晶粒径とした。なお、成形品の表面における｛００１｝結晶粒３の平均結晶粒径も、鋼板の｛００１｝結晶粒３の平均結晶粒径と同様の値となる。【０１０７】
［面積分率の測定試験］
鋼板に対して、｛００１｝結晶粒の面積分率の測定試験を実施した。上述のとおり、鋼板から測定領域４を選び、ＥＢＳＤ法を用いて、｛００１｝結晶粒３を選択した。各視野において、｛００１｝結晶粒３の面積分率を算出し、その平均値を求めた。なお、成形品の｛００１｝結晶粒３の面積分率も、鋼板の｛００１｝結晶粒３の面積分率と同様の値となる。【０１０８】
［平均ｒ値の測定試験］
鋼板に対して、平均ｒ値の測定試験を行った。具体的には、鋼板の圧延方向に対して、０°、４５°及び９０°方向の、板状の５号試験片（ＪＩＳ  Ｚ  ２２４１（２０１１））を採取した。採取した各試験片に対して、１０％のひずみを付与した。ひずみ付与前後における、試験片の幅と板厚とから、各試験片に対してｒ値（ランクフォード値）を算出した。３方向の試験片のｒ値の算術平均を平均ｒ値とした。【０１０９】
［板厚の測定試験］
成形品に対して、板厚の測定試験を行った。具体的には、成形品のコンピュータによる成形シミュレーションを実施し、板厚が最大及び最小となる部位を特定した。その後、成形品の板厚測定を板厚が最大及び最小となる部位それぞれにおいて、板厚ゲージを使用し、測定した。これにより、最大板厚Ｄ１、最小板厚Ｄ２を求めた。ただし、最大板厚Ｄ１は、成形品（成形品全体）の最大板厚を求め、最小板厚Ｄ２は、成形品の評価部の最小板厚を求めた。【０１１０】
［硬度の測定試験］
成形品に対して、硬度の測定試験を行った。具体的には、成形品のコンピュータによる成形シミュレーションを実施し、相当塑性ひずみが最大及び最小となる部位を特定した。その後、成形品の硬度測定を板厚が最大及び最小となる部位それぞれにおいて、ＪＩＳ規格（ＪＩＳ  Ｚ  ２２４４）に従い、測定した。これにより、最大硬度Ｈ１、最小硬度Ｈ２を求めた。ただし、最大硬度Ｈ１は、成形品（成形品全体）の最大硬度を求め、最小硬度Ｈ２は、成形品の評価部の最小硬度を求めた。【０１１１】
［凹凸高さ測定試験］
成形品に対して、成形品表面の凹凸高さの測定試験を行った。具体的には、成形品の評価部を切出し、接触式の粗さ径で、長手方位の凹凸を計測した。結晶方位を確認するために凹凸が最も顕著な部分を、クロスセクションポリッシャ（Ｃｒｏｓｓ  ｓｅｃｔｉｏｎ  ｐｏｌｉｓｈｅｒ）加工を用いて切断し、表層の結晶方位と凹凸の関係を分析した。【０１１２】
［目視評価］
本来、化成処理後電着塗装を行うが、簡易的評価手法として、ラッカースプレーを均一に成形品の表面を塗装したのち、目視にて観察し、下記基準に従って、肌荒れの発生度合と評価面の鮮鋭度について調べた。
さらに、表面性状の優劣を示す他のパラメータとして、算術平均うねりＷａの値をＫｅｙｅｎｃｅ社製レーザーマイクロスコープにより測定した。測定条件は，評価長さを１．２５ｍｍ，カットオフ波長λｃを０．２５ｍｍとした。そして、カットオフ波長λｃよりも長波長側のプロファイルを評価した。
評価基準は、以下の通りである。
Ａ：  成形品の天板部の評価部表面に目視で模様が確認されず、表面に艶があるもの（Ｗａ≦０．５μｍ）。自動車外板部品としてより望ましく、高級車の外板部品としても利用できる。
Ｂ：  成形品の天板部の評価部表面に目視で模様が確認されないが、表面の艶が消えているもの（０．５μｍ＜Ｗａ≦１．０μｍ）。自動車部品として利用できる。
Ｃ：  成形品の天板部の評価部表面に目視で模様が確認されるが、表面に艶があるもの（１．０μｍ＜Ｗａ≦１．５μｍ）。自動車の外板部品として利用できない。
Ｄ：  成形品の天板部の評価部表面に目視で模様が確認され、表面に艶がないもの（１．５μｍ＜Ｗａ）。自動車の部品として利用できない。【０１１３】
【表１】
2017098983.tif 000003
【０１１４】
【表２】
2017098983.tif 000004
【０１１５】
【表３】
2017098983.tif 000005
【０１１６】
【表４】
2017098983.tif 000006
【０１１７】
上記結果から、比較例対応の成形品Ｎo．１、６、９に比べ、実施例対応の成形品Ｎo．２〜５、７、８、１０は、肌荒れが抑制され意匠性に優れることがわかる。
ここで、実施例対応の成形品Ｎｏ．２、３、比較例対応の成形品Ｎｏ．１の断面ミクロ組織と表面凹凸を示す模式図を、図１４〜図１６に示す。図１４〜図１６は、成形品の断面を、ＥＢＳＤ法によって解析した模式図である。なお、図１４〜図１６中、ＮＤは板厚方向を示し、ＴＤは板幅方向を示す。
この図１４〜図１６の比較から、比較例対応の成形品Ｎo．１に比べ、実施例対応の成形品Ｎo．２、３は、成形品の表面の凹凸高さが低く、肌荒れが抑制され意匠性に優れることがわかる。ただし、図１４と図１５との比較から、成形品Ｎo．２に比べ、成形品Ｎo．３は、成形品の表面の凹凸高さが高いが、肌荒れが抑制され意匠性に優れることがわかる。これは、成形品の表面の凹凸が高くても、又は同等でも、凹部が深く微細であれば、肌荒れとして認識され難くなることもあるためである（成形品Ｎｏ．６と成形品Ｎｏ．７との比較も参照）。
実施例対応の成形品Ｎｏ．７と比較例対応の成形品Ｎｏ．９との比較から、｛００１｝結晶粒の面積分率が０．２０未満と低くても、｛００１｝結晶粒の平均結晶粒径が１５μｍ未満であれば、肌荒れが抑制され意匠性に優れることがわかる。
実施例対応の成形品Ｎｏ．１０から、｛００１｝結晶粒の面積分率が０．４５と高くても、｛００１｝結晶粒の平均結晶粒径が１５μｍ未満であれば、肌荒れが抑制され意匠性に優れることがわかる。【０１１８】
＜第二の実施例＞
［成形品の成形］
次に、表５に示す鋼板に対して、張り出し加工を施した。それにより、図１２に示すように、成形品２０の天板部２０Ａの直径Ｒ＝１５０ｍｍ、成形品２０の高さＨ＝１８ｍｍ、成形品２０の縦壁部２０Ｂの角度θ＝９０℃の皿状の成形品Ｎｏ．１０１〜１０５、１０８を成形した。また、成形品２０の高さＨ＝１５ｍｍとした以外は、成形品Ｎｏ．１０１〜１０５、１０８と同様にして、成形品Ｎｏ．１０６〜１０７、１０９、１２８を成形した。
なお、この成形は、天板部２０Ａとなる鋼板の板厚減少率（図１２中、天板部２０Ａの評価部Ａ（天板部２０Ａの中心部）の板厚減少率）が表５に示す板厚減少率となる加工量で実施した。【０１１９】
さらに、図１２中、成形品２０の天板部板２０Ａの評価部Ｂ（天板部２０Ａの中心と縁と間の中央部）の板厚減少率が、成形品Ｎｏ．１０１〜１０９、１２８の板厚減少率（図１２中、天板部板２０Ａの評価部Ａの板厚減少率）と同様となるように、成形品２０の高さＨを調整した以外は、成形品Ｎｏ．１０１〜１０９、１２８と同様にして、成形品Ｎｏ．１１０〜１１８、１２９を成形した。【０１２０】
また、図１２中、成形品２０の天板部板２０Ａの評価部Ｃ（天板部２０Ａの縁部）の板厚減少率が、成形品Ｎｏ．１０１〜１０９、１２８の板厚減少率（図１２中、天板部板２０Ａの評価部Ａの板厚減少率）と同様となるように、成形品２０の高さＨを調整した以外は、成形品Ｎｏ．１０１〜１０９、１２８と同様にして、成形品Ｎｏ．１１９〜１２７、１３０を成形した。【０１２１】
ここで、上記成形品の成形では、成形品の評価部に相当する鋼板の表面にスクライブドサークルを転写しておき，成形前後（変形前後）のスクライブドサークルの形状変化を計測することで、最大主ひずみ、最小主ひずみを計測した。それらの値から，成形品の評価部での変形比βを算出した．【０１２２】
［評価方法］
使用した各鋼板、及び得られた各成形品に対して、１）｛１１１｝結晶粒以外の結晶粒の平均結晶粒径及び面積分率、２）平均ｒ値、３）板厚の測定試験、４）硬度の測定試験、５）凹凸高さ測定試験、６）目視評価を、第一の実施例に準じて行った。結果を表５及び表６に示す。【０１２３】
【表５】
2017098983.tif 000007
【０１２４】
【表６】
2017098983.tif 000008
【０１２５】
上記結果から、比較例対応の成形品Ｎo．１０１、１０６、１０９〜１１０、１１５、１１８〜１１９、１２４、１２７に比べ、実施例対応の成形品Ｎo．１０２〜１０５、１０７〜１０８、１１１〜１１４、１１６〜１１７、１２０〜１２３、１２５〜１２６、１２８〜１３０は、肌荒れが抑制され意匠性に優れることがわかる。
ここで、実施例対応の成形品Ｎｏ．１０２、１０３、比較例対応の成形品Ｎｏ．１０１の断面ミクロ組織と表面凹凸を示す模式図を、図１８〜図２０に示す。図１８〜図２０は、成形品の断面を、ＥＢＳＤ法によって解析した模式図である。なお、図１８〜図２０中、ＮＤは板厚方向を示し、ＴＤは板幅方向を示す。
この図１８〜図２０の比較から、比較例対応の成形品Ｎo．１０１に比べ、実施例対応の成形品Ｎo．１０２、１０３は、成形品の表面の凹凸高さが低く、肌荒れが抑制され意匠性に優れることがわかる。ただし、図１８と図１９との比較から、成形品Ｎo．１０２に比べ、成形品Ｎo．１０３は、成形品の表面の凹凸高さが高いが、肌荒れが抑制され意匠性に優れることがわかる。これは、成形品の表面の凹凸が高くても、又は同等でも、凹部が深く微細であれば、肌荒れとして認識され難くなることもあるためである（成形品Ｎｏ．１０６と成形品Ｎｏ．１０７との比較も参照）。
そして、上記結果より、実施例対応の成形品では、等二軸引張変形場および等二軸引張変形場に近い不等二軸引張変形場から、平面ひずみ引張変形場および平面ひずみ変形場に近い不等二軸引張変形場まで、幅広い変形場において、成形品の肌荒れが抑制されていることがわかる。【０１２６】
以上、本開示の実施形態及び実施例を説明した。しかしながら、上述した実施形態及び実施例は本開示を実施するための例示に過ぎない。したがって、本開示は上述した実施形態及び実施例に限定されることなく、その趣旨を逸脱しない範囲内で上述した実施形態及び実施例を適宜変更して実施することができる。【０１２７】
なお、日本国特許出願第２０１５−２４２４６０号及び日本国特許出願第２０１６−１８０６３５の開示はその全体が参照により本明細書に取り込まれる。
本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【図１】
2017098983.tif 000009
【図２】
2017098983.tif 000010
【図３Ａ】
2017098983.tif 000011
【図３Ｂ】
2017098983.tif 000012
【図４Ａ】
2017098983.tif 000013
【図４Ｂ】
2017098983.tif 000014
【図５Ａ】
2017098983.tif 000015
【図５Ｂ】
2017098983.tif 000016
【図６】
2017098983.tif 000017
【図７Ａ】
2017098983.tif 000018
【図７Ｂ】
2017098983.tif 000019
【図８Ａ】
2017098983.tif 000020
【図８Ｂ】
2017098983.tif 000021
【図９】
2017098983.tif 000022
【図１０】
2017098983.tif 000023
【図１１】
2017098983.tif 000024
【図１２】
2017098983.tif 000025
【図１３】
2017098983.tif 000026
【図１４】
2017098983.tif 000027
【図１５】
2017098983.tif 000028
【図１６】
2017098983.tif 000029
【図１７】
2017098983.tif 000030
【図１８】
2017098983.tif 000031
【図１９】
2017098983.tif 000032
【図２０】
2017098983.tif 000033
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
ｂｃｃ構造を有し、金属板の表面において下記（ａ）又は（ｂ）の条件を満たす金属板に対して、平面ひずみ引張変形および二軸引張変形が生じ、かつ前記金属板の少なくとも一部が板厚減少率１０％以上３０％以下となる成形加工を施し、成形品を製造する成形品の製造方法。
（ａ）前記金属板の表面に平行な｛００１｝面から１５°以内の結晶方位を持つ結晶粒の面積分率が０．２０以上０．３５以下である。
（ｂ）前記金属板の表面に平行な｛００１｝面から１５°以内の結晶方位を持つ結晶粒の、面積分率が０．４５以下、かつ平均結晶粒径が１５μｍ以下である。
【請求項２】
前記金属板が、鋼板である請求項１に記載の成形品の製造方法。
【請求項３】
前記金属板が、金属組織のフェライト分率５０％以上のフェライト系鋼板である請求項１又は請求項２に記載の成形品の製造方法。
【請求項４】
ｂｃｃ構造を有し、平面ひずみ引張変形および二軸引張変形が生じた形状の金属板の成形品であって、
成形品の最大板厚をＤ１とし、成形品の最小板厚をＤ２としたとき、式：１０≦（Ｄ１−Ｄ２）／Ｄ１×１００≦３０の条件を満たし、
かつ成形品の表面において下記（ｃ）又は（ｄ）の条件を満たす成形品。
（ｃ）前記成形品の表面に平行な｛００１｝面から１５°以内の結晶方位を持つ結晶粒の面積分率が０．２０以上０．３５以下である。
（ｄ）前記成形品の表面に平行な｛００１｝面から１５°以内の結晶方位を持つ結晶粒の、面積分率が０．４５以下、かつ平均結晶粒径が１５μｍ以下である。
【請求項５】
前記金属板が、鋼板である請求項４に記載の成形品。
【請求項６】
前記金属板が、金属組織のフェライト分率５０％以上のフェライト系鋼板である請求項４又は請求項５に記載の成形品。
【請求項７】
ｂｃｃ構造を有し、平面ひずみ引張変形および二軸引張変形が生じた形状の金属板の成形品であって、
成形品の最大硬度をＨ１とし、成形品の最小硬度をＨ２としたとき、式：１５≦（Ｈ１−Ｈ２）／Ｈ１×１００≦４０の条件を満たし、
かつ成形品の表面において下記（ｃ）又は（ｄ）の条件を満たす成形品。
（ｃ）前記成形品の表面に平行な｛００１｝面から１５°以内の結晶方位を持つ結晶粒の面積分率が０．２０以上０．３５以下である。
（ｄ）前記成形品の表面に平行な｛００１｝面から１５°以内の結晶方位を持つ結晶粒の、面積分率が０．４５以下、かつ平均結晶粒径が１５μｍ以下である。
【請求項８】
ｂｃｃ構造を有し、平面ひずみ引張変形、又は、平面ひずみ引張変形および二軸引張変形が生じた形状の金属板の成形品であって、
成形品の最大硬度をＨ１とし、成形品の最小硬度をＨ２としたとき、式：１５≦（Ｈ１−Ｈ２）／Ｈ１×１００≦４０の条件を満たし、
かつ成形品の表面において下記（Ｃ）又は（Ｄ）の条件を満たす成形品。
（Ｃ）前記成形品の表面に平行な｛１１１｝面から１５°以内の結晶方位を持つ結晶粒以外の結晶粒の面積分率が０．２５以上０．５５以下である。
（Ｄ）前記成形品の表面に平行な｛１１１｝面から１５°以内の結晶方位を持つ結晶粒以外の結晶粒の、面積分率が０．５５以下、かつ平均結晶粒径が１５μｍ以下である。
【請求項９】
前記金属板が、鋼板である請求項７又は請求項８に記載の成形品。
【請求項１０】
前記金属板が、金属組織のフェライト分率５０％以上の鋼板である請求項７〜請求項９のいずれか１項に記載の成形品。
【国際調査報告】
2017098983.tif 000034
2017098983.tif 000035
2017098983.tif 000036
2017098983.tif 000037